(57)【要約】      （修正有）【課題】有機過酸化物によるゴム組成物の架橋に際し、ホットエアー雰囲気中で行っても非粘着性表面および減少された圧縮永久ひずみを示すシーリングストリップ用ゴム組成物を提供する。【解決手段】少なくとも１つのエラストマー、少なくとも１つの有機過酸化物、マンガン、鉄、セリウム及びバナジウムからなる群から選択される少なくとも１つの遷移金属の少なくとも１つの第一有機酸塩、ならびに、亜鉛、ジルコニウム、リチウム、カルシウム及びバリウムからなる群から選択される１つの他の金属の少なくとも１つの第二有機酸塩からなるゴム組成物。【選択図】なし【特許請求の範囲】
【請求項１】
架橋化状態で非粘着性表面および減少された圧縮永久ひずみを示すシーリングストリップを形成するに使用できる、架橋性または架橋化ゴム組成物であって、該組成物は、少なくとも１つのエラストマーに基づき、そして少なくとも１つの有機過酸化物を含む架橋システムを含み、以下：
（ｐｃｅ：エラストマー１００部当たりの重量部）
−  ２ｐｃｅに等しいかまたはそれを超える量に従う、マンガン、鉄、セリウムおよびバナジウムからなる群から選択される少なくとも１つの遷移金属の少なくとも１つの第一有機塩、ならびに
−  ２ｐｃｅに等しいかまたはそれを超える量に従う、亜鉛、ジルコニウム、リチウム、カルシウムおよびバリウムからなる群から選択される少なくとも１つの他の金属の少なくとも１つの第二有機塩、
を含むことを特徴とする、ゴム組成物。
【請求項２】
２．８ｐｃｅに等しいかまたはそれを超える活性プロダクト量に従う前記有機過酸化物を含み、該過酸化物は、一般式ＲＯＯＲ（式中、Ｒは、脂肪族炭化水素基、脂環式炭化水素基または置換されていないもしくは置換されている芳香族炭化水素基である）に対応することを特徴とする、請求項１に記載のゴム組成物。
【請求項３】
前記もしくは各第一塩および前記もしくは各第二塩が、各々、独立して、不飽和または飽和脂肪族タイプ、脂環式タイプ、あるいは１またはそれを超える置換されていないもしくは置換されている芳香環を含む芳香族タイプの、モノカルボン酸またはジカルボン酸の塩であることを特徴とする、請求項１または２に記載のゴム組成物。
【請求項４】
前記もしくは各第一塩および／または前記もしくは各第二塩が、同一または異なる飽和脂肪族モノカルボン酸（例えば、酢酸、２−エチルヘキサン酸およびステアリン酸）から生じることを特徴とする、請求項３に記載のゴム組成物。
【請求項５】
前記もしくは各第一塩および／または前記もしくは各第二塩が、２−エチルヘキサン酸から生じることを特徴とする、請求項４に記載のゴム組成物。
【請求項６】
前記もしくは各第一塩および／または前記もしくは各第二塩が、脂環式タイプの同一または異なるモノカルボン酸（例えば、ナフテン酸）から生じることを特徴とする、請求項３に記載のゴム組成物。
【請求項７】
第一塩としてマンガン塩を含むことを特徴とする、前記請求項の１つに記載のゴム組成物。
【請求項８】
第二塩として亜鉛塩および／またはジルコニウム塩を含むことを特徴とする、前記請求項の１つに記載のゴム組成物。
【請求項９】
マンガン塩（例えば、２−エチルヘキサン酸マンガン）および亜鉛塩（例えば、２−エチルヘキサン酸亜鉛）を含むことを特徴とする、請求項７および８に記載のゴム組成物。
【請求項１０】
４ｐｃｅに等しいかまたはそれを超える量に従う前記第一塩および３ｐｃｅに等しいかまたはそれを超える量に従う前記第二塩を含むことを特徴とする、前記請求項の１つに記載のゴム組成物。
【請求項１１】
４〜８ｐｃｅの範囲の量に従う２−エチルヘキサン酸マンガンおよび３〜６ｐｃｅの範囲の量に従う２−エチルヘキサン酸亜鉛を含むことを特徴とする、請求項１０に記載のゴム組成物。
【請求項１２】
前記もしくは少なくとも１つの前記エラストマーが、エチレン、プロピレンおよびジエンのターポリマーであることを特徴とする、前記請求項の１つに記載のゴム組成物。
【請求項１３】
前記架橋システムが、更に、２〜４ｐｃｅの範囲の量に従うシアヌル酸トリアリルおよび１〜３ｐｃｅの範囲の量に従うトリメチロールプロパントリメタクリレートを含むことを特徴とする、請求項１２に記載のゴム組成物。
【請求項１４】
１００ｐｃｅ以上の量に従うカーボンブラックに基づく補強フィラーを含むことを特徴とする、前記請求項の１つに記載のゴム組成物。
【請求項１５】
前記架橋化状態において、Standard NF T46-011に従って測定した場合、３０％に等しいかそれ以下である圧縮永久ひずみ（ＣＳ（％））を示すことを特徴とする、前記請求項の１つに記載のゴム組成物。
【請求項１６】
機械的ワーキングによる前記第一塩および第二塩の架橋性組成物における組み込み、続いてのホットエアーでの該組成物の架橋を包含することを特徴とする、前記請求項の１つに記載のゴム組成物の製造方法。
【請求項１７】
前記架橋性組成物におけるそれらの組み込みの間に、前記第一塩および第二塩のインサイチュ混合を包含することを特徴とする、請求項１６に記載の製造方法。
【請求項１８】
請求項１〜１５の１つに記載のゴム組成物から形成されることを特徴とする、建築物または自動車の絶縁に使用できるシーリングストリップ。
【発明の詳細な説明】
【技術分野】
【０００１】
本発明は、シーリングストリップを形成するために使用できるゴム組成物、この組成物の製造方法およびこのようなシーリングストリップに関する。本発明はまた、建築物または自動車の絶縁のためのシーリングストリップまたはプロフィールに適用される。
【背景技術】
【０００２】
シーリングストリップ（sealing strips）は、従来、ホットエアー雰囲気中において硫黄で特異的に架橋されているゴム組成物から形成される。これは、有機過酸化物を含む架橋システムを使用してこれらのゴム組成物をホットエアー中（典型的に、２００℃オーダーの温度のオーブン中）で架橋する試みが成される場合、経験は、空気中の酸素がこの過酸化物の分解の間に形成されるラジカルケミカルエンティティーとの反応によって架橋を制限するという事実に起因して、得られる架橋化組成物が粘着性（tacky）または粘りのある（sticky）外部表面を示すということを示しており、そしてこの粘着性表面は、部分的にのみ硬化されており、シーリングストリップを形成することにおいてこれらの組成物を使用することを不可能にするためである。
【０００３】
これが、有機過酸化物によるこれらのゴム組成物の架橋が、比較的に複雑かつ高価な装置（例えば、溶融塩のバス）を使用して一般的に行われる理由である。
【０００４】
特許文献US-A-4 334 043は、有機過酸化物によるゴム組成物の架橋方法を示しており、これは、ホットエアー雰囲気中において行われ、にもかかわらず、これらの組成物上に比較的に非粘着性の表面を付与するように設計されている。この方法は、これらの組成物を、それらの架橋前に、脂肪族または芳香族酸と周期表の遷移元素との反応によって得られる有機金属化合物、遷移元素の無機酸の塩、ランタニド化合物およびこれらの化合物の混合物からなる群から選択される処理剤を使用して処理することを包含する。
【０００５】
この文献の実施例は、最小の粘着性表面を提供する処理剤は、紙に対するサンプルのインプレッション強度によって形成される粘着性付与材料の４つの度合いを参照して、別個にそして常にキシレン中の溶液で組み込まれる、以下の塩のいずれかであると記載している：
コバルトオクトエート；マンガンオクトエート；鉄オクトエート；ジルコニウム鉄オクトエート；ニッケルオクトエートまたはセリウムオクトエート。
【０００６】
この文献はシーリングストリップ用のゴム組成物に関連しないことが言及されるべきである。
【０００７】
更に、この文献で使用される試験は、これらのインプレッション試験は視覚的であるに過ぎずそして粘着性表面（＋＋＋）から減少された粘着性表面（−−−）までの範囲の４つの度合いのみを挙げているという事実に起因して、粘着性を全く欠いているサンプル表面の測定における精度の欠如によって傷つけられるという欠点を示していることが、言及されるべきである。
【０００８】
更に、この文献で開示されている方法の別の欠点は、架橋化状態での減少された粘着性レベル（−−−）を後者に付与するために、試験される処理剤は、溶液形態のゴム組成物にかつ該表面でのみ（噴霧またはコーティングによって）必ず組み込まれなければならならず、これは、該方法の実施を複雑化しそして従ってその作業コストを増加させるということである。更に、揮発性有機化合物の供給源である使用される溶媒は、ある程度の毒性を示し得、そして、混合によりそして表面でではないゴム組成物中のそれらの組み込みは、架橋が圧力の適用無しに行われるという事実に起因して、最終的に得られる組成物中に望まれない気泡を発生させ得るということが、更に言及されるべきである。
【発明の開示】
【課題を解決するための手段】
【０００９】
本発明の目的は、これらの欠点を克服することであり、そしてこの目的は、驚くべきことに、少なくとも１つのエラストマーに基づくゴム組成物中に、以下：
−  ２ｐｃｅに等しいかまたはそれを超える量に従う、マンガン、鉄、セリウムおよびバナジウムからなる群から選択される少なくとも１つの遷移金属の少なくとも１つの第一有機塩、ならびに
−  ２ｐｃｅに等しいかまたはそれを超える量に従う、亜鉛、ジルコニウム、リチウム、カルシウムおよびバリウムからなる群から選択される少なくとも１つの他の金属の少なくとも１つの第二有機塩、
を組み込み、続いて、少なくとも１つの有機過酸化物を含む架橋システムによってホットエアー中においてこの組成物を架橋することが、真に非粘着性の表面および減少された圧縮永久ひずみ(compression set)（ＣＳ）を示すシーリングストリップを形成するために使用できる架橋化ゴム組成物を得ることを可能にするということを、本出願人がまさに発見したという点で、達成される。
【００１０】
本明細書において、略語“ｐｃｅ”は、公知の様式で、上記ゴム組成物中のエラストマー１００部当たりの重量部を意味する。
【００１１】
表現“基づく組成物”は、使用される種々の構成成分の混合物および／またはインサイチュ反応の生成物を含む組成物を意味するとして理解されるべきであり、これらの化合物のいくつかが、組成物の調製の種々の段階の間、互いに反応することが可能である。
【００１２】
該過酸化物による該組成物のホットエアー中における架橋に続いて得られるこの非粘着性表面およびこの減少されたＣＳは、文献US-A-4 334 043に試験される塩にならっての、本発明に従う第一有機塩（例えば、マンガン、鉄、またはニッケル塩）の単独使用と比較して、該第一有機塩および該第二有機塩の間に存在する予想外の相乗効果の証拠となることが、言及されるべきである。
【００１３】
本発明に従う組成物において使用され得るエラストマーとしては、有機過酸化物で架橋され得そしてシーリングストリップ用の組成物のエラストマーマトリクスを形成するために好適である任意のジエンまたは非ジエンエラストマーが挙げられ得る。
【００１４】
好ましくは、前記もしくは少なくとも１つの前記エラストマーは、エチレンおよびプロピレンのコポリマー、あるいはエチレン、プロピレンおよびジエンのターポリマー（ＥＰＤＭ）であり、そしてなおより好ましくは、本発明に従う組成物中で使用される前記もしくは各エラストマーは、エチレン、プロピレンおよびエチリデンノルボルネンのターポリマーである。
【００１５】
有利には、前記もしくは各第一塩および前記もしくは各第二塩は、各々、独立して、不飽和または飽和脂肪族タイプ、脂環式タイプ、あるいは１またはそれを超える置換されていないもしくは置換されている芳香環を含む芳香族タイプの、モノカルボン酸またはジカルボン酸の塩である。
【００１６】
なおより有利には、前記もしくは各第一塩および／または前記もしくは各第二塩は、同一または異なる飽和脂肪族モノカルボン酸（例えば、酢酸、２−エチルヘキサン酸およびステアリン酸）から生じる。
【００１７】
本発明の好ましい実施例によれば、前記もしくは各第一塩および／または前記もしくは各第二塩は、２−エチルヘキサン酸から生じる。
【００１８】
本発明の別の実施例によれば、前記もしくは各第一塩および／または前記もしくは各第二塩は、脂環式タイプの同一または異なるモノカルボン酸（例えば、ナフテン酸）から生じる。
【００１９】
有利には、本発明に従う組成物は、第一塩としてマンガン塩を含む。
【００２０】
また有利には、本発明に従う組成物は、第二塩として亜鉛塩および／またはジルコニウム塩を含む。
【００２１】
なおより有利には、本発明に従う組成物は、組み合わせて、マンガン塩（例えば、２−エチルヘキサン酸マンガン）および亜鉛塩（例えば、２−エチルヘキサン酸亜鉛）を含む。
【００２２】
好ましくは、本発明に従う組成物は、４ｐｃｅに等しいかまたはそれを超える量に従う前記第一塩および３ｐｃｅに等しいかまたはそれを超える量に従う前記第二塩を含み、なおより好ましくは、該組成物は、４〜８ｐｃｅの範囲の量に従う２−エチルヘキサン酸マンガンおよび３〜６ｐｃｅの範囲の量に従う２−エチルヘキサン酸亜鉛を含む。
【００２３】
本発明の別の有利な特徴によれば、該組成物は、２．８ｐｃｅに等しいかまたはそれを超える活性プロダクト量に従う前記有機過酸化物を含み、該過酸化物は、一般式ＲＯＯＲ（式中、Ｒは、脂肪族炭化水素基、脂環式炭化水素基または置換されていないもしくは置換されている芳香族炭化水素基である）に対応する。
【００２４】
本発明の組成物中に使用され得る有機過酸化物としては、例えば、限定無しに、１，３−  １，４−ビス（ｔｅｒｔ−ブチルペルオキシイソプロピル）−ベンゼン、ジ（２−ｔｅｒｔ−ブチルイソプロピル）ベンゼンペルオキシド、ジクミルペルオキシドおよび１，１−ジ（ｔｅｒｔ−ブチルペルオキシ）−３，３，５−トリメチルシクロヘキサンからなる群から選択される過酸化物の、エラストマー（例えば、エチレンおよびプロピレンのコポリマー（ＥＰＭ））中またはチョークもしくはシリカタイプの無機媒体中のディスパージョンが挙げられ得る。
【００２５】
有利には、本発明に従う組成物を架橋するための前記システムは、更に、２〜４ｐｃｅの範囲の量に従うシアヌル酸トリアリルおよび１〜３ｐｃｅの範囲の量に従うトリメチロールプロパントリメタクリレートを含む。
【００２６】
本発明の別の特徴によれば、前記組成物は、更に、１００ｐｃｅ超、そして好ましくは１３０ｐｃｅ超の量に従う補強フィラー（reinforcing filler）を含み、この補強フィラーは、有利には、カーボンブラックに基づく（例えば、グレード５００〜７００のブラック）。
【００２７】
本発明に従う組成物はまた、上記エラストマー、上記有機金属塩、上記架橋システムおよび上記補強フィラーに加えて、シーリングストリップにおいて一般的に使用される他の成分［例えば、限定無しに、希釈光着色フィラー（diluting light-coloured fillers）、可塑剤、乾燥剤またはエクステンダー油（extending oils）］の全部または一部を含むことが、言及されるべきである。
【００２８】
本発明の別の有利な特徴によれば、同一の基準に従って測定した場合に少なくとも５０％のＣＳを通常示す、シーリングストリップ用の硫黄で架橋されている公知の組成物と比較して、前記組成物は、前記架橋化状態において、Standard NF T46-011に従って測定した場合、３０％に等しいかそれ未満でありそしてなおより有利には２０％に等しいかそれ未満である圧縮永久ひずみ（compression set）（ＣＳ（％））を示す。
【００２９】
この結果は、上記組成物から形成されそして特に建築物または自動車の絶縁に使用され得る本発明に従うシーリングストリップが、同一の所定のＣＳの達成のために、硫黄で架橋されている公知のストリップのそれと比較して減少された寸法を示すということである。同一形状プロフィールについて、本発明に従うストリップは、それらの公知のストリップのそれと比較して改善されたシーリング能力を示すことが、言及されるべきである。
【００３０】
上記ゴム組成物の本発明に従う製造方法は、機械的ワーキング（mechanical working）による前記第一塩および第二塩の架橋性組成物における組み込み（incorporation）、続いてのホットエアーでの該組成物の架橋を包含する。
【００３１】
本発明の別の有利な特徴によれば、この方法は、前記架橋性組成物におけるそれらの組み込みの間に、前記第一塩および第二塩のインサイチュ混合（in situ mixing）を包含する。
【００３２】
本発明の上述の特徴ならびに他のものは、例示によって与えられそして限定しない、本発明のいくつかの実施例の以下の説明を読むことにより、より理解される。
【００３３】
以下の実施例において、本発明の組成物の特性は、以下の通りに評価される：
・非架橋化状態において、以下の特性が測定された：
−  ムーニー粘度ＭＬ（１＋４）（100℃で）：Standard ISO 289-1に従う、
−  スコーチ時間ｔ５（分）（125℃で）：Standard ISO 289-2に従う。
・架橋の間、該組成物の以下のレオメトリー特性を、Standard ASTM D 6204に従って、170℃でローターレスＭＤＲレオメーターを使用して測定した：
−  最小トルクML (dN.m)、
−  最大トルクMH (dN.m)、
−  差ΔC = MH - ML (dN.m)、ならびに
−  時間t’c(05), t’c(50) および t’c(95)（分）。
・架橋化状態において、以下の物性を、Standard NF T 46-001に従って、作製したテスト試料について測定した：
−  密度：Standard ISO 2781に従う、
−  ショアＡ硬度：Standard NF T 46-003に従う、
−  反発弾性（rebound resilience）（反発によるエネルギーリターン、１００に標準化）：Standard ISO 4662に従う、
−  圧縮永久ひずみ（CS（％））：Standard NF T 46-011に従う、
−  引張強さ(breaking strength)（BS（MPa））、破断点伸び（the elongation at break）（EB（％））ならびに100%および300%伸長での見かけの伸長セカント係数（the apparent secant moduli of elongation）（MPa）（SMOE 100およびSMOE 300）を含む、ダンベルタイプのテスト試料についての引張強さ測定：Standard NF T 46-002に従う、
−  引裂強さ（N/mm）：Standard NF T 46-039に従って、Delftテスト試料について。
【実施例】
【００３４】
実施例
Ｉ／試験の第１シリーズ：
２つの“コントロール”ゴム組成物Ｃ１およびＣ２（これらは、それぞれ、硫黄によっておよび有機過酸化物によって架橋されている）、本発明に従わない２つのゴム組成物ＮＡ１およびＮＡ２（両方ともこの過酸化物で架橋されている）、ならびに本発明に従うゴム組成物Ｉ１（これもこの過酸化物で架橋されている）を、調製した。これらの組成物は、自動車ドアシール用のシーリングストリップのために好適である。
【００３５】
組成物Ｃ１およびＣ２は、各々、以下の配合を示す［ｐｃｅ（エラストマー１００部当たりの重量部）で表される］：
エラストマー（１）               100.00
エクステンダー油                  12.90
カーボンブラック                  94.00
補強光着色フィラー（２）          40.10
希釈光着色フィラー                49.90
パラフィン可塑剤                  33.90
ポリエチレングリコール             2.40
ステアリン酸                       1.40
乾燥剤（３）                       6.40
架橋システム（４）                可変
そして、
（１）＝以下を含む、エチレン、プロピレンおよびエチリデンノルボルネンの３つのターポリマー（ＥＤＰＭ）のブレンド：
−  ８ｐｃｅのＥＰＤＭ（それぞれ57.5%および4.7%である、エチレンおよびジエンの重量レベル）、
−  ６９．９０のＥＰＤＭ（それぞれ55.5%および5.7%である、エチレンおよびジエンの重量レベル）、および
−  ７５％のオイルで延ばした(extended)３５ｐｃｅのＥＰＤＭ（55% および4%であるエチレンおよびジエンのそれぞれの重量レベル）；
（２）：クオーツおよびカオリナイトの混合物；
（３）：支持体上の酸化カルシウム；ならびに
（４）：組成物Ｃ１について：
以下を含む、硫黄架橋システム（ｐｃｅ）：
酸化亜鉛                                     9.10
70%テトラメチルチウラムジスルフィド          1.10
70%テトラメチレンチウラムテトラスルフィド    1.10
75%メルカプトベンゾチアゾール                0.43
70%ベンゾチアジルジスルフィド                1.50
80%硫黄、１２０メッシュ                      1.70
80%ジチオジカプロラクタム                    2.00
組成物Ｃ２について：
８ｐｃｅの“Luperox F 40 MF”を含む過酸化物架橋システム、即ち、活性プロダクトとして４０重量％の１，３− １，４−ビス（ｔｅｒｔ−ブチルペルオキシイソプロピル）ベンゼンを含むディスパージョン。
【００３６】
組成物ＮＡ１は、４ｐｃｅの亜鉛オクトエートを更に含む点でのみ、組成物Ｃ２と相違しており、亜鉛オクトエートは、パラフィン可塑剤中に希釈されており、そして名称“Octoate Z”でVanderbiltによって販売されている（この希釈液中の活性プロダクトの重量フラクションは８０％付近である。）。
【００３７】
組成物ＮＡ２は、４ｐｃｅのマンガンオクトエートを更に含む点でのみ、この組成物Ｃ２と相違しており、マンガンオクトエートは、パラフィン可塑剤中に希釈されており、そして名称“Octa Soligen Manganese 10 HS”でBorchersによって販売されている（この希釈液中の活性プロダクトの重量フラクションは６４％付近、即ち、約１０％のマンガン金属である）。
【００３８】
本発明に従う組成物Ｉ１は、４ｐｃｅのこの亜鉛オクトエートとインサイチュで混合された４ｐｃｅのこのマンガンオクトエートを更に含む点でのみ、この組成物Ｃ２と相違している。
【００３９】
各組成物を２工程で調製した。60 rev／分そして30℃で反対方向に回転する２つのローターによってインターナルミキサー（internal mixer）中において行われた第１工程において、架橋システムを除く各組成物の成分を、導入しそして混合した。４０℃で反対方向に回転する２つのロールを使用してエクスターナルミキサー（external mixer）において行われた第２工程において、対応の架橋システムを、各組成物中に組み込み、そしてこうして得られた各架橋性組成物を、約２０分間機械的にワークさせた。
【００４０】
架橋化状態の各ゴム組成物の粘着性を評価するために、混合および機械的ワーキングによってこのようにして得られた各組成物を、環状ダイ（annular die）を備えたスクリュー押出し機を使用して、管状セクションの形態に成形し、そして次いで、各押出し成形されたセクションを５分間、２２０℃で、オーブン中において架橋させた。このようにして得られた各架橋化セクションを冷却した後、その粘着性を評価するために触覚および聴覚試験（tactile and auditory tests）を後者について行った。
【００４１】
粘着性のこの評価を、各セクションについて、０〜１０の範囲の粘着性レベルを割り当てることによって行い、ここで０は、過酸化物で架橋された組成物Ｃ２を特徴付ける粘着性表面に対応し、そして他方、１０は、硫黄で架橋された組成物Ｃ１を通常特徴付ける真に非粘着性の表面に対応する。第一の試験において、オペレータは、該セクションの粘着性の第一の触覚評価をそこから導き出すために、指を、各架橋化セクションの円筒壁の外表面に適用する。第二のより正確な試験において、オペレータは、各セクションに対して放射状の圧縮力を（即ち、その円筒壁に対して垂直に）手動で加え、そして次いで、この圧縮力を加えることを停止した後に、その初期状態へ戻る該セクションの能力を視覚的に評価した。
【００４２】
架橋化状態における各組成物の物性を測定するために、混合および機械的ワーキングによって得られた各組成物を成形し、圧縮鋳型成形（moulding in a compression）によってプラークの形態に架橋した。この成形機（moulding machine）を、１００ｂａｒの圧力下に置きながら加熱し、そして次いで、該機械の鋳型内部に配置された各組成物を時間ｔ’ｃ（９５）［レオメーターによって測定；これは、完全な架橋の９５％に対応する］まで硬化させることによって、架橋を行った。この時間ｔ’ｃ（９５）の測定の間にセットされる加熱温度は、各組成物の即時の流動をもたらす。混合物中の気泡の存在を回避するために、換気を、加圧の間に規則的な時間間隔で行う。このようにして得られる架橋に続いて、対応のゴム組成物から形成される架橋化プラークを、手動で取り出す。
【００４３】
各ゴム組成物Ｃ１、Ｃ２、ＮＡ１、ＮＡ２およびＩ１について非架橋化状態、架橋の間、および架橋化状態に得られた特性を、下記の表１に記録する。
【００４４】
【表１】
2006152293.tif 000002
【００４５】
本発明に従う第一有機塩および第二有機塩（それぞれ、マンガンおよび亜鉛のもの）の組合せが、驚くべきことに、硫黄で架橋された組成物Ｃ１から形成されたセクションを特徴付ける参照表面にならって、そして過酸化物で架橋された組成物Ｃ２から形成されたセクション（この表面は非常に粘着性である（０に等しい粘着性レベル））とは対照的に、本発明に従う組成物Ｉ１から形成されたセクションに対して、真に非粘着性の表面（１０に等しい粘着性レベル）を付与すると共に、過酸化物で架橋された組成物Ｃ２を特徴付ける参照ＣＳにならって、この組成物Ｉ１に対して、この組成物Ｃ１のそれに関して顕著に最小化されているＣＳを付与することが、言及される。
【００４６】
特に、マンガンおよび亜鉛の有機塩のこの組合せの相乗効果は、組成物ＮＡ１中に組み込まれた亜鉛塩は、それ自体だけでは、セクションの粘着性を減少させることを可能にしないこと、ならびにマンガン塩は、組成物Ｉ１から形成されたセクションのそれ（これは、全く粘着性でない）と比較してなお幾分粘着性である表面を、組成物ＮＡ２から形成されたセクションに付与すること（組成物ＮＡ２およびＩ１の粘着性の間に存在する２０％の顕著な差異を参照のこと）という事実によって例示されることが、言及される。
【００４７】
ＩＩ／試験の第２シリーズ：
また、上記§Ｉ／において記載される組成物Ｃ１、本発明に従わない３つの組成物ＮＡ３、ＮＡ４およびＮＡ５、ならびに本発明に従う３つの組成物Ｉ２、Ｉ３およびＩ４を調製した。これらの組成物ＮＡ３〜ＮＡ５およびＩ２〜Ｉ４は、全て、§Ｉ／において記載される組成物Ｃ２と同一の過酸化物によって架橋され、そしてそれらは、組成物Ｃ２の成分に加えて、金属有機塩の組合せおよび組成物の硬度を増加させるための架橋補助剤（crosslinking co-agent）を組み込む。
【００４８】
組成物ＮＡ３〜ＮＡ５およびＩ２〜Ｉ４の処方を、組成物Ｃ２のそれと比較して、以下に示す：
NA3 = C2 + 1 pce マンガンオクトエート + 2 pce 亜鉛オクトエート + 1 pce TAC
NA4 = C2 + 1 pce マンガンオクトエート + 2 pce ジルコニウムオクトエート + 2 pce TAC
NA5 = C2 + 1 pce マンガンオクトエート + 2 pce ストロンチウムオクトエート + 4 pce TAC
I2 = C2 + 2 pce マンガンオクトエート + 2 pce 亜鉛オクトエート + 2 pce TAC
I3 = C2 + 4 pce マンガンオクトエート + 2 pce 亜鉛オクトエート + 4 pce TAC
I4 = C2 + 4 pce マンガンオクトエート + 2 pce ジルコニウムオクトエート + 1 pce TAC。
【００４９】
マンガンオクトエートおよび亜鉛オクトエート：上記§Ｉ／において試験したものと同一、
ジルコニウムオクトエート：パラフィン可塑剤中に希釈されており、そして名称“Octoate Soligen 18 HS”（この希釈液中の活性プロダクトの重量フラクションは、６９％付近であある）でBorchersによって販売されており、
ストロンチウムオクトエート：パラフィン可塑剤中に希釈されており、そして名称“Octoate Soligen Strontium 10 HS”（この希釈液中の活性プロダクトの重量フラクションは、４４％付近である）でBorchersによって販売されており、そして
TAC = 商品名“TAC 70 GR”を有するシアヌル酸トリアリル（架橋補助剤）。
【００５０】
各架橋された組成物を、§Ｉ／に記載されるように調製および分析した。各ゴム組成物Ｃ１、ＮＡ３〜ＮＡ５およびＩ２〜Ｉ４について、非架橋化状態において、架橋の間、および架橋化状態において得られた特性を、下記の表２に記録する。
【００５１】
【表２】
2006152293.tif 000003
【００５２】
この表は、本発明に従う第一塩としての少なくとも２ｐｃｅのマンガン塩と本発明に従う第二塩としての２ｐｃｅの亜鉛またはジルコニウム塩との組合せが、硫黄で架橋された組成物Ｃ１から形成されたセクションを特徴付ける表面にならって、組成物Ｉ２〜Ｉ４からそれぞれ形成されたセクションに対して、真に非粘着性の表面（１０に等しい粘着性レベル）を付与すると共に、これらの組成物Ｉ２〜Ｉ４に対して、この組成物Ｃ１のそれに関して顕著に最小化されているＣＳを付与することを示している。
【００５３】
４ｐｃｅのマンガン塩の使用は、本発明に従う好ましい形態を構成することが、言及される（特に、組成物Ｃ１のそれよりも大きい、組成物Ｉ４の破断点伸びを参照のこと）。
【００５４】
ＩＩＩ／試験の第３シリーズ：
また、上記§Ｉ／に記載される２つの組成物Ｃ１およびＣ２、本発明に従わない３つの組成物ＮＡ６、ＮＡ７およびＮＡ８、ならびに本発明に従う組成物Ｉ５を調製した。これらの組成物ＮＡ６〜ＮＡ８およびＩ５は全て、組成物Ｃ２と同一の過酸化物によって架橋され、そしてそれらは、組成物Ｃ２の成分に加えて、上記§Ｉ／およびＩＩ／において記載される遷移金属の有機塩の組合せ、ならびに組成物の硬度を増加させるための架橋補助剤を組み込む。
【００５５】
これらの組成物ＮＡ６〜ＮＡ８およびＩ５の各処方を、組成物Ｃ２のそれと比較して、下記に示す：
NA6 = C2 + 4 pce マンガンオクトエート + 0.5 pce 亜鉛オクトエート + 0.5 pce ジルコニウムオクトエート + 2 pce TAC
NA7 = C2 + 4 pce マンガンオクトエート + 0.5 pce 亜鉛オクトエート + 1 pce ジルコニウムオクトエート+ 2 pce TAC
NA8 = C2 + 4 pce マンガンオクトエート + 1 pce 亜鉛オクトエート + 0.5 pce ジルコニウムオクトエート + 2 pce TAC
I5 = C2 + 4 pce マンガンオクトエート + 1 pce 亜鉛オクトエート + 1 pce ジルコニウムオクトエート + 2 pce TAC、
そしてTAC = 商品名“TAC 70 GR”を有するシアヌル酸トリアリル。
【００５６】
各架橋化組成物を、§Ｉ／に記載されるように調製および分析した。各ゴム組成物Ｃ１、Ｃ２、ＮＡ６〜ＮＡ８およびＩ５について、非架橋化状態において、架橋の間、および架橋化状態において得られた特性を、下記の表３に記録する。
【００５７】
【表３】
2006152293.tif 000004
【００５８】
この表は、硫黄で架橋された組成物Ｃ１から形成されたセクションを特徴付ける参照表面にならって、真に非粘着性の表面（１０に等しい粘着性レベル）を組成物Ｉ５から形成されたセクションに付与すると共に、この組成物Ｃ１のそれに関して顕著に最小化されているＣＳをこの組成物Ｉ５に付与するためには、本発明に従う４ｐｃｅの第一塩（マンガンのもの）と組み合わせて、本発明に従う少なくとも２ｐｃｅの第二有機塩（それぞれ、亜鉛およびジルコニウムのもの）が必要であることを示している。これは、１または１．５ｐｃｅに等しい第二有機塩の量を特徴とする、従わない組成物ＮＡ６〜ＮＡ８は、それらから形成されるセクションに、この非粘着性表面を付与することを可能にしないためである。
【００５９】
本発明に従うこの組成物Ｉ５の引張強さ特性は、満足のいくものであり、硫黄で架橋された組成物Ｃ１のそれと実質的に類似していることが、言及される（特に、引張強さ、破断点伸びおよび引裂強さを参照のこと）。
【００６０】
ＩＶ／試験の第４シリーズ：
また、上記§Ｉ／に記載される組成物Ｃ１、本発明に従わない３つの組成物ＮＡ９、ＮＡ１０およびＮＡ１１、ならびに本発明に従う４つの組成物Ｉ６、Ｉ７、Ｉ８およびＩ９を調製した。これらの組成物ＮＡ９〜ＮＡ１１およびＩ６〜Ｉ９は全て、§Ｉ／の組成物Ｃ２と同一の過酸化物によってしかし種々の量（６、７または８ｐｃｅ）のこの過酸化物で架橋され、そしてそれらは、上記§Ｉ／に記載のマンガンおよび亜鉛の有機塩の組合せ、ならびに組成物の硬度を増加させるための種々の架橋補助剤を組み込む。
【００６１】
これらの組成物ＮＡ９〜ＮＡ１１およびＩ６〜Ｉ９の各処方を、組成物Ｃ２のそれと比較して、下記に示す：
NA9 = C2’ (= 8 pceの代わりに6 pceの“Luperox F 40 MF”を含むC2) + 4 pce マンガンオクトエート + 2 pce 亜鉛オクトエート + 4 pce TAC
NA10 = C2’ (= 8 pceの代わりに6 pceの“Luperox F 40 MF”を含むC2) + 4 pce マンガンオクトエート + 2 pce 亜鉛オクトエート + 4 pce Pertac
NA11 = C2’ (= 8 pceの代わりに6 pceの“Luperox F 40 MF”を含むC2) + 4 pce マンガンオクトエート + 2 pce 亜鉛オクトエート + 4 pce TMPTMA 70
I6 = C2” (=8 pceの代わりに7 pceの“Luperox F 40 MF”を含むC2) + 4 pce マンガンオクトエート + 2 pce 亜鉛オクトエート + 4 pce TAC
I7 = C2 (§Ｉ／に記載されるように8 pceの“Luperox F 40 MF”を含む) + 4 pce マンガンオクトエート + 2 pce 亜鉛オクトエート + 4 pce TAC
I8 = C2 (§Ｉ／に記載されるように8 pceの“Luperox F 40 MF”を含む) + 4 pce マンガンオクトエート + 2 pce 亜鉛オクトエート + 4 pce Pertac
I9 = C2 (§Ｉ／に記載されるように8 pceの“Luperox F 40 MF”を含む) + 4 pce マンガンオクトエート + 2 pce 亜鉛オクトエート + 4 pce TMPTMA 70
そして
TAC = 名称“TAC 70 GR”を有するシアヌル酸トリアリル、
“Pertac” = １，２−ポリブタジエンタイプのポリマーの商品名、および
“TMPTMA 70” = トリメチロールプロパントリメタクリレート。
【００６２】
各架橋化組成物を、§Ｉ／に記載されるように調製および分析した。各ゴム組成物Ｃ１、ＮＡ９〜ＮＡ１１およびＩ６〜Ｉ８について、非架橋化状態において、架橋の間、および架橋化状態において得られた特性を、下記の表４に記録する。
【００６３】
【表４】
2006152293.tif 000005
【００６４】
この表は、特に、本発明に従う４ｐｃｅの第一塩および２ｐｃｅの第二塩を組み合わせての（それぞれ、マンガンおよび亜鉛のもの）、少なくとも７ｐｃｅに等しい量の有機過酸化物が、硫黄で架橋された組成物Ｃ１から形成されたセクションを特徴付ける参照表面にならって、真に非粘着性の表面（１０に等しい粘着性レベル）を、組成物Ｉ６〜Ｉ９から形成されたセクションに付与すると共に、この組成物Ｃ１のそれに関して顕著に最小化されているＣＳをこれらの組成物Ｉ６〜Ｉ９に付与することを可能にすることを示している。これは、わずか６ｐｃｅの量の有機過酸化物を特徴とする、従わない組成物ＮＡ９〜ＮＡ１１が、それらから形成されるセクションに、実質的に非粘着性の表面（９に等しい粘着性レベル）しか付与しないためである。
【００６５】
この表はまた、機械的特性（そして、特に、ショアＡ硬度）における改善のための、本発明に従う好ましい補助剤は、ＴＡＣおよびＴＭＰＴＭＡであることを示している。
【００６６】
Ｖ／試験の第５シリーズ：
また、§Ｉ／に記載される２つの組成物Ｃ１およびＣ２ならびに本発明に従う４つの組成物Ｉ１０、Ｉ１１、Ｉ１２およびＩ１３を調製した。これらの組成物Ｉ１０〜Ｉ１３は、全て、§Ｉ／の組成物Ｃ２と同一の過酸化によって種々の量（７または８ｐｃｅ）のこの過酸化物で架橋され、そしてそれらは、上記§Ｉ／に記載されるようなマンガンおよび亜鉛の有機塩の組合せ、ならびに必要に応じて組成物の硬度を増加させるための架橋補助剤として“TAC 70 GR”および“TMPTMA 70”の種々の量に従う混合物を組み込む。
【００６７】
§Ｉ／〜§ＩＶ／の主題を形成する組成物にならって、これらの組成物は、自動車ドアシール（a motor vehicle door seal）のためのシーリングストリップのために好適である。
【００６８】
これらの組成物Ｉ１０〜Ｉ１３の各処方を、組成物Ｃ２のそれと比較して、下記に示す：
I10 = C2 (§Ｉ／に記載されるように8 pceの“Luperox F 40 MF”を含む) + 4 pce マンガンオクトエート + 2 pce 亜鉛オクトエート
I11 = C2 (§Ｉ／に記載されるように8 pceの“Luperox F 40 MF”を含む) + 4 pce マンガンオクトエート + 2 pce 亜鉛オクトエート + 2 pce TMPTMA + 2 pce TAC
I12 = C2 (§Ｉ／に記載されるように8 pceの“Luperox F 40 MF”を含む) + 4 pce マンガンオクトエート + 2 pce 亜鉛オクトエート + 2 pce TMPTMA + 3 pce TAC
I13 = C2” (= 8 pce の代わりに7 pceの“Luperox F 40 MF”を含むC2) + 4 pce マンガンオクトエート + 2 pce 亜鉛オクトエート + 2 pce TMPTMA + 3 pce TAC。
【００６９】
各架橋化組成物を、§Ｉ／に記載されるように調製および分析した。各ゴム組成物Ｃ１、Ｃ２およびＩ１０〜Ｉ１３について、非架橋化状態において、架橋の間、および架橋化状態において得られた特性を、下記の表５に記録する。
【００７０】
【表５】
2006152293.tif 000006
【００７１】
この表は、特に、本発明に従う４ｐｃｅの第一塩および２ｐｃｅの第二塩を組み合わせての（それぞれ、マンガンおよび亜鉛のもの）、少なくとも７ｐｃｅに等しい量の有機過酸化物が、組成物Ｃ１から形成されたセクションを特徴付ける参照表面にならって、真に非粘着性の表面を、組成物Ｉ１０〜Ｉ１３から形成されたセクションに付与すると共に、この組成物Ｃ１のそれに関して顕著に最小化されているＣＳをこれらの組成物Ｉ１０〜Ｉ１３に付与することを可能にすることを示している。
【００７２】
この表はまた、２つの補助剤ＴＡＣおよびＴＭＰＴＭＡの混合物が、補助剤を含まない組成物Ｉ１０と比較して、組成物Ｉ１１〜Ｉ１３のショアＡ硬度を実質的に増加させると共に、満足のいく引張強さ特性を付与する（特に、破断点伸びを参照のこと）ことを可能にすることを示している。
【００７３】
ＶＩ／試験の第６シリーズ：
それぞれ硫黄および別の有機過酸化物で架橋される２つの新規の“コントロール”ゴム組成物Ｃ３およびＣ４、ならびに本発明に従う新規のゴム組成物Ｉ１４（これもまたこの新規の過酸化物によって架橋）を調製した。これらの組成物は、建築業のためのシーリングストリップを形成するために好適である。
【００７４】
組成物Ｃ３およびＣ４は各々、以下の配合を示す［ｐｃｅ（１００部のエラストマー当たりの重量部）で表示］：
エラストマー（１）        100.00
カーボンブラック          170.00
希釈光着色フィラー         40.00
パラフィン可塑剤          108.00
ステアリン酸                1.00
乾燥剤（２）                6.40
架橋システム（３）          可変
そして
（１）＝エチレン、プロピレンおよびエチリデンノルボルネンのターポリマー（EPDM）（このプロピレンの重量レベルは、40%である）；
（２）：支持体上の酸化カルシウム；および
（３）：−組成物Ｃ３について：
以下を含む硫黄架橋システム（ｐｃｅ）：
酸化亜鉛                            2.50
80%ジチオジモルホリン               1.90
テトラメチルチウラムモノスルフィド  1.70
メルカプトベンゾチアゾール          0.85
硫黄、120メッシュ                   1.30
−組成物Ｃ４について：
８ｐｃｅの“Perkadox 1440 B GR”を含む過酸化物架橋システム、即ち、活性プロダクトとして４０重量％のジ（２−ｔｅｒｔ−ブチルイソプロピル）ベンゼンペルオキシドを含むディスパージョン。
【００７５】
本発明に従う組成物Ｉ１４は、上記§Ｉ／に記載されるような２ｐｃｅの亜鉛オクトエートとインサイチュで混合された４ｐｃｅのマンガンオクトエートを更に含むという点でのみ、過酸化物で架橋される組成物Ｃ４と相違している。
【００７６】
各架橋化組成物Ｃ３、Ｃ４およびＩ１４を、上記§Ｉ／に記載されるように調製および分析した。各ゴム組成物Ｃ３、Ｃ４およびＩ１４について、非架橋化状態において、架橋の間、および架橋化状態において得られた特性を、下記の表６に記録する。
【００７７】
【表６】
2006152293.tif 000007
【００７８】
この表は、上記で使用したそれとは別のＥＰＤＭから形成されたエラストマーマトリクスと共の、上記§Ｉ／〜Ｖ／において使用した１，３−  １，４−ビス（ｔｅｒｔ−ブチルペルオキシイソプロピル）ベンゼンの代わりにジ（２−ｔｅｒｔ−ブチルイソプロピル）ベンゼンペルオキシドと組み合わせての、本発明に従う第一塩および第二塩の組合せが、硫黄で架橋された組成物Ｃ３から形成されたセクションを特徴付ける表面（８に等しい粘着性レベル）にならって、組成物Ｉ１４から形成されたセクションに、実質的に非粘着性の表面（９に等しい粘着性レベル）を付与すると共に、この組成物Ｃ３のそれに関して顕著に最小化されておりそして過酸化物で架橋された組成物Ｃ４のそれと類似しているＣＳをこの組成物Ｉ１４に付与することを示している。
【００７９】
また、本発明に従うこの組成物Ｉ１４の引張強さ特性は、組成物Ｃ３のそれと類似しているかまたはより良く、満足のいくものであることが、言及される（特に、改善された破断点伸びおよび引裂強さを参照のこと）。
【００８０】
ＶＩＩ／試験の第７シリーズ：
また、上記§ＶＩ／に記載されるような組成物Ｃ３およびＣ４、ならびに組成物の硬度を増加させるための架橋補助剤の混合物を更に含む点でのみ、§ＶＩ／の組成物Ｉ１４と相違している、本発明に従う新規の組成物Ｉ１５を、調製した。
【００８１】
該補助剤の混合物は、上記で規定されるような、４ｐｃｅの“TAC 70 GR”および２ｐｃｅの“TMPTA 70”から構成されている。
【００８２】
各架橋化組成物Ｃ３、Ｃ４およびＩ１５を、§Ｉ／に記載されるように調製および分析した。各ゴム組成物Ｃ３、Ｃ４およびＩ１５について、非架橋化状態において、架橋の間、および架橋化状態において得られた特性を、下記の表７に記録する。
【００８３】
【表７】
2006152293.tif 000008
【００８４】
この表は、ジ（２−ｔｅｒｔ−ブチルイソプロピル）ベンゼンペルオキシドと組み合わせて本発明に従う第一塩および第二塩の組合せを含む組成物Ｉ１５中に補助剤ＴＡＣおよびＴＭＰＴＭＡの混合物を組み込むことが、組成物Ｃ３から形成されたセクションを特徴付けるそれ（幾分粘着性）と比較して、真に非粘着性の表面（１０に等しい粘着性レベル）を組成物Ｉ１５から形成されたセクションに付与すると共に、この組成物Ｃ３のそれに関して顕著に最小化されておりそして過酸化物で架橋された組成物Ｃ４のそれよりなお低いＣＳをこの組成物Ｉ１５に付与することを示している。
【００８５】
また、本発明に従うこの組成物Ｉ１５の硬度および破断点伸びの特性は、組成物Ｃ４のものよりも顕著によくそして組成物Ｃ３のそれと実質的に類似しており、満足のいくものであることが、言及される。
【００８６】
ＶＩＩＩ／試験の第８シリーズ：
また、上記§ＶＩ／に記載されるような組成物Ｃ３、使用される過酸化物の性質のみ組成物Ｃ４とは相違する、２つの新規の“コントロール”組成物Ｃ４’およびＣ４”、ならびにこの過酸化物の性質のみ組成物Ｉ１５と相違する本発明に従う２つの新規の組成物Ｉ１６およびＩ１７を、調製した。
【００８７】
より詳細には、組成物Ｃ４’は、活性プロダクトとして４０重量％の過酸化ジクミルを含む名称“Dicup 40C”で販売されているディスパージョン８ｐｃｅを組み込む。
【００８８】
組成物Ｃ４”は、名称“Trigonox 29/40 MB”で販売されているディスパージョン［即ち、活性プロダクトとして４０重量％の１，１−ジ（ｔｅｒｔ−ブチルペルオキシ）−３，３，５−トリメチルシクロヘキサンを含む］８ｐｃｅを組み込む。
【００８９】
組成物Ｉ１６は、組成物Ｉ１５のように、一方で、２ｐｃｅの亜鉛オクトエートと組み合わせられた４ｐｃｅのマンガンオクトエート、ならびに他方で、補助剤ＴＡＣ（４ｐｃｅ）およびＴＭＰＴＭＡ（２ｐｃｅ）の上述の混合物を更に含む点でのみ、組成物Ｃ４’と相違している。
【００９０】
組成物Ｉ１７は、組成物Ｉ１５のように、一方で、２ｐｃｅの亜鉛オクトエートと組み合わせられた４ｐｃｅのマンガンオクトエート、ならびに他方で、補助剤ＴＡＣ（４ｐｃｅ）およびＴＭＰＴＭＡ（２ｐｃｅ）の上述の混合物を更に含む点でのみ、組成物Ｃ４”と相違している。
【００９１】
各架橋化組成物Ｃ３、Ｃ４’、Ｃ４”、Ｉ１６およびＩ１７を、§Ｉ／に記載されるように調製および分析した。各ゴム組成物について、非架橋化状態において、架橋の間、および架橋化状態において得られた特性を、下記の表８に記録する。
【００９２】
【表８】
2006152293.tif 000009
【００９３】
この表は、過酸化ジクミルまたは１，１−ジ（ｔｅｒｔ−ブチルペルオキシ）３，３，５−トリメチルシクロヘキサンと組み合わせて本発明に従う第一塩および第二塩を含む組成物Ｉ１６およびＩ１７の一方または他方中にＴＡＣ−ＴＭＰＴＭＡ混合物を組み込むことが、硫黄で架橋された組成物Ｃ３から形成されたセクションを特徴付けるそれ（幾分粘着性）と比較して、真に非粘着性の表面を組成物Ｉ１６またはＩ１７から形成されたセクションに付与すると共に、この組成物Ｃ３のそれに関して顕著に改善されている破断点伸びおよび許容される硬度をこれらの組成物Ｉ１６およびＩ１７に付与することを示している。
【００９４】
ＩＸ／試験の第９シリーズ：
それぞれ硫黄および有機過酸化物によって架橋される、２つの新規の“コントロール”ゴム組成物Ｃ５およびＣ６、ならびに本発明に従う新規のゴム組成物Ｉ１８（これもこの過酸化物で架橋される）を調製した。
【００９５】
組成物Ｃ５およびＣ６は、各々、下記の配合を示す［ｐｃｅ（エラストマー１００部当たりの重量部）で表される］：
エラストマー（１）        100.00
カーボンブラック          170.00
希釈光着色フィラー         40.00
パラフィン可塑剤          108.00
ステアリン酸                1.00
乾燥剤（２）                3.80
架橋システム（３）          可変
そして
（１）＝エチレン、プロピレンおよびエチリデンノルボルネンのターポリマー（EPDM）に基づく（このエチレンおよびエチリデンノルボルネンの重量レベルは、それぞれ、６７％および４．９％である）；
（２）：支持体上の酸化カルシウム；および
（３）：−組成物Ｃ５について：
以下を含む硫黄架橋システム（ｐｃｅ）：
酸化亜鉛                            2.50
80%ジチオジモルホリン               1.90
テトラメチルチウラムモノスルフィド  1.70
メルカプトベンゾチアゾール          0.85
硫黄、120メッシュ                   1.30
−組成物Ｃ６について：
有機過酸化物として、８ｐｃｅの“Perkadox 1440 B GR”を含む過酸化物架橋システム。
【００９６】
本発明に従う組成物Ｉ１８は、上記§Ｉ／に記載されるような２ｐｃｅの亜鉛オクトエートと組み合わせられた４ｐｃｅのマンガンオクトエートを更に含む点でのみ、過酸化物で架橋される組成物Ｃ６と相違している。
【００９７】
各架橋化組成物Ｃ５、Ｃ６およびＩ１８を、上記§Ｉ／に記載されるように調製および分析した。各ゴム組成物Ｃ５、Ｃ６およびＩ１８について、非架橋化状態において、架橋の間、および架橋化状態において得られた特性を、下記の表９に記録する。
【００９８】
【表９】
2006152293.tif 000010
【００９９】
この表は、上記で使用されたものとは別のＥＰＤＭから形成されたエラストマーマトリクスと共の、ジ（２−ｔｅｒｔ−ブチルイソプロピル）ベンゼンペルオキシドと組み合わせての、本発明に従う第一塩および第二塩の組合せが、硫黄で架橋された組成物Ｃ５から形成されたセクションを特徴付ける表面にならって、実質的に非粘着性の表面（９に等しい粘着性レベル）を組成物Ｉ１８に付与すると共に、この組成物Ｃ５のそれに関して顕著に最小化されておりそして過酸化物で架橋された組成物Ｃ６のそれと類似しているＣＳをこの組成物Ｉ１８に付与することを示している。
【０１００】
また、本発明に従うこの組成物Ｉ１８の硬度および破断点伸びは、組成物Ｃ５のそれに類似しているかまたはよりよく、満足のいくものであることが、言及される。
【０１０１】
Ｘ／試験の第１０シリーズ：
また、上記§ＩＸ／に記載されるような組成物Ｃ５およびＣ６、ならびに組成物の硬度を増加させるための上記架橋補助剤ＴＡＣおよびＴＭＰＴＭＡの混合物を更に含む点でのみ§ＩＸ／の組成物Ｉ１８と相違している本発明に従う新規の組成物Ｉ１９を調製した。
【０１０２】
上記のように、補助剤の混合物は、４ｐｃｅの“TAC 70 GR”および２ｐｃｅの“TMPTA 70”から構成されている。
【０１０３】
各架橋化組成物Ｃ５、Ｃ６およびＩ１９を、上記§Ｉ／に記載されるように調製および分析した。各ゴム組成物Ｃ５、Ｃ６およびＩ１９について、非架橋化状態において、架橋の間、および架橋化状態において得られた特性を、下記の表１０に記録する。
【０１０４】
【表１０】
2006152293.tif 000011
【０１０５】
この表は、ジ（２−ｔｅｒｔ−ブチルイソプロピル）ベンゼンペルオキシドと組み合わせて本発明に従う第一塩および第二塩の組合せを含む組成物Ｉ１９中に補助剤ＴＡＣおよびＴＭＰＴＭＡの混合物を組み込むことが、組成物Ｃ５から形成されたセクションを特徴付けるそれ（幾分粘着性）（９に等しい粘着性レベル）と比較して、真に非粘着性の表面（１０に等しい粘着性レベル）を、組成物Ｉ１９から形成されたセクションに付与すると共に、この組成物Ｃ５のそれに関して顕著に最小化されているＣＳをこの組成物Ｉ１９に付与することを示している。
【０１０６】
また、本発明に従うこの組成物Ｉ１９の硬度および破断点伸びの特性は、組成物Ｃ５のそれと実質的に類似しており、満足のいくものであることが、言及される。
【０１０７】
ＸＩ／試験の第１１シリーズ：
有機過酸化物で架橋される新規の“コントロール”ゴム組成物Ｃ７、および本発明に従う新規のゴム組成物Ｉ２０（これもまたこの過酸化物で架橋される）を調製した。
【０１０８】
組成物Ｃ７は、以下の処方を示す［ｐｃｅ（エラストマー１００部当たりの重量部）で表される］：
エラストマー（１）            100.00
カーボンブラック              160.00
希釈光着色フィラー             50.00
パラフィン可塑剤              105.00
乾燥剤（２）                    7.00
７０％シアヌル酸トリアリル      3.00
有機過酸化物（４）              8.00
そして
（１）＝エチレン、プロピレンおよびエチリデンノルボルネンのターポリマー（EPDM）に基づく（このプロピレンの重量レベルは４０％である）；
（２）：支持体上の酸化カルシウム；
（３）：名称“TAC 70 GR”を有するＴＡＣ；ならびに
（４）：名称“Perkadox 1440 B GR”を有する上述の過酸化物。
【０１０９】
本発明に従う組成物Ｉ２０は、上記§Ｉ／に記載されるような２ｐｃｅの亜鉛オクトエートと組み合わされた４ｐｃｅのマンガンオクトエートを更に含む点でのみ、組成物Ｃ７と相違している。
【０１１０】
各架橋化組成物Ｃ７およびＩ２０を、§Ｉ／に記載されるように調製および分析した。各ゴム組成物Ｃ７およびＩ２０について、非架橋化状態において、架橋の間、および架橋化状態において得られた特性を、下記の表１１に記録する。
【０１１１】
【表１１】
2006152293.tif 000012
【０１１２】
この表は、別のＥＰＤＭから形成されたエラストマーマトリクスと共の、ジ（２−ｔｅｒｔ−ブチルイソプロピル）ベンゼンペルオキシドと組み合わせての、本発明に従う塩の組合せが、過酸化物で架橋された組成物Ｃ７から形成されたセクションの表面とは対照的に、実質的に非粘着性の表面（８に等しい粘着性レベル）を、組成物Ｉ２０から形成されたセクションに付与すると共に、この組成物Ｃ７のそれと類似している非常に減少されたＣＳを組成物Ｉ２０に付与することを示している。
【０１１３】
本発明に従うこの組成物Ｉ２０の硬度および破断点伸びの特性は満足のいくものであることがまた、言及される。
【０１１４】
ＸＩＩ／試験の第１２シリーズ：
また、上記§ＸＩ／に記載されるような組成物Ｃ７、ならびに３ｐｃｅの量に従う上記架橋補助剤ＴＡＣを更に含む点でのみ§ＸＩ／の組成物Ｉ２０とは相違している、本発明に従う新規の組成物Ｉ２１を、調製した。
【０１１５】
各架橋化組成物Ｃ７およびＩ２１を、§Ｉ／に記載されるように調製および分析した。各ゴム組成物Ｃ７およびＩ２１について、非架橋化状態において、架橋の間、および架橋化状態において得られた特性を、下記の表１２に記録する。
【０１１６】
【表１２】
2006152293.tif 000013
【０１１７】
この表はまた、ジ（２−ｔｅｒｔ−ブチルイソプロピル）ベンゼンペルオキシドと組み合わせての本発明に従う塩の組合せが、組成物Ｃ７から形成されたセクションの表面とは対照的に、真に非粘着性の表面（１０に等しい粘着性レベル）を、組成物Ｉ２１から形成されたセクションに付与すると共に、この組成物Ｃ７のそれと類似している非常に減少されたＣＳをこの組成物Ｉ２１に付与することを示している。
【０１１８】
結論として、本発明に従う組成物Ｉ１〜Ｉ２１は、（例えば、自動車または建築業のための）非粘着性シーリングストリップを形成するために使用され得、これらは、硫黄で架橋される同一寸法の公知のストリップのそれと比較して減少されたＣＳを示し、または換言すれば、同一の所定のＣＳの達成のために、硫黄で架橋されているこれらのストリップのそれと比較して減少された寸法を示すことが、言及される。
【０１１９】
更に、本発明のこれらの実施例において得られたゴム組成物は、先行技術水準の上述の文献US-A-4 334 043において試験されている減少された粘着性の組成物とは対照的に、潜在的に毒性でありそして架橋化組成物中において気泡を発生させ得る揮発性有機化合物または溶媒を含まないことが、言及される。
【外国語明細書】
2006152293000001.pdf
2006152293000002.pdf
2006152293000003.pdf